FR 2186574 A1 19740111 FR 7219249 A 19720530 L'invention se rapporte à des revêtements de sol plus particulièrement destinés aux terrains ou aux salles de sport. On a déåà proposé de réaliser de tels revêtements au moyen d'un compound-de granulés souples et résistants liés entre eux par des résines synthètiques. Ce procédé permet, à condition que d'une part, la granulométrie des granulés soit adéquate et que leurs formes soient variées et irrégulières et que, d'autre part, le liant solidarise les granulés entre eux sans obturer les interstices, d'obtenir un revêtement à la fois élastique et poreux. Ce revêtement pourra alors être posé en toutes saisons et être utilisé immédiatement après une chute de pluie ou un lavage. Un inconvénient de ce procédé, par ailleurs extrtmement intéressant, consiste en ce que, lorsque l'on désire obtenir un revêtement coloré, il est nécessaire de partir de granulés de couleur, relativement onéreux. Par ailleurs, les procédés actuels de fabrication directe du revêtement sur le terrain, ne sont pas utilisables dans tous les cas. La présente invention se propose de remédier à ces différents inconvénients. Elle a pour objet un procédé du genre susvisé, principalement caractérisé par l'utilisation, comme élément constitutif de l'ossature du compound, d'une poudrette noire de caoutchouc obtenue par une régénération de caoutchouc de récupération, conduite à un degré suffisant pour obtenir un produit apte à absorber le liant et les matières colorantes, mais insuffisant pour que le produit devienne trop collant pour permettre la formation de granulés ayant la granulométrie appropriée et le travail ultérieur de pr & aration du revêtement. Ce procédé autorise la fabrication directe très économique du revêtement sur le terrain, la matière colorante étant introduite dans l'engin de malaxage du liant et des granulés. Suivant une autre particularité de l'invention, ladite fabrication s'effectue en brassant le mélange de poudrette noire de caoutchouc, de la matière colorante et du liant, avant de le déverser sur l'aire de support, au moyen d'un engin, connu en soi, comprenant un train de malaxage à pales et une cuve amovible qui vient se placer sous les pales, les pales et les parois de la cuvè étant constituées en une matière qui évite l'adhérence des produits et permet ainsi d'effectuer un brassage satisfaisant. L'invention sera mieux comprise à l'aide de la description ci-après, relative à un exemple d'application du procédé. La poudrette de caoutchouc utilisée comme élément d'ossature est obtenue par broyage de pneumatiques usagés, suivi d'une semi-régénération" à la vapeur ou à l'alcali. Le procédé de régénération à la vapeur ou à l'alcali est connu en soi, mais, dans le cadre de l'invention, il doit être conduit seulement jusqu'au point où le produit obtenu pourra ultérieurement absorber à coeur le liant et les matières colorantes, sans cependant être trop collant. Un caoutchouc non régénéré serait trop inerte, et un caoutchouc normalement régénéré serait trop collant et ne se prêterait pas à la formation des granulés de 2 à 4 mm de diamètre moyen, qui conviennent à l'application envisagée. Compte tenu des indications ci-dessus, la "semi-régénération" préconisée est à la portée de l'homme de l'art. L'aire de support est prépare de manière à être suffisamment poreuse, suivant l'utilisation envisagée. L'engin de malaxage comprend un train de malaxage à pales et une cuve de malaxage montée sur un chariot. Cette cuve peut servir tout d'abord au transport des matières à mélange, ce qui permet de les amener dans des endroits où l'accès d'un gros engin serait difficile. Pour le malaxage, la cuve est mise en place sous le train de malaxage, qui s'abaisse dans la cuve, les pales entrant alors en rotation. La vidange de la cuve s'effectue par basculement, et assure le déversement du mélange sur l'aire de support. On dispose de préférence d'une cuve supplémentaire. On peut ainsi préparer deux mélanges de couleurs différentes, sans devoir nettoyer les cuves à la fin de chaque opération. Les pales sont avantageusement constituées en une matière, telle que le polyéthylène, qui évite l'adhérence des produits. Dans le même but, les parois des cuves sont recouvertes par exemple d'une cire de paraffine. On introduit successivement dans le malaxeur la poudrette de caoutchouc semi-régénéré, ayant une granulométrie de 2 à 4 mm puis un oxyde métallique jouant le rôle de colorant et, enfin, un liant avantageusement constitué d'un mélange de résines de polyuréthane. La durée toile du malaxage est de l'ordre de 7 minutes. Le mélange est alors prêt à l'emploi, et doit être mis en place dans l'heure qui suit. Il adhère énergiquement au support et fait prise grâce à l'humidité de l'air ambiant. La surface une fois réalisez afin d'éviter toute irrégularité dans la coloration, il est appliqué par Dulvérisation, une couche de résine colorée. Ce procéde sert également à redonner une teinte uniforme au revêtement lorsque celui-ci a subi une usure. A l'aide du procédé décrit, il est possible de fabriquer, non seulement des revêtements de sols pour terrains de sport, en particulier destinés à la pratique du tennis ou des sports hyppiques, mais encore des revetements de sols intérieurs (salles de culture physique etc..) Le revêtement obtenu présente en effet une résistance suffisante à l'action des sabots de chevaux, et une adhérence exception nielle. R E V E 1T D I C A T I O N S , 1 - Procédé de fabrication d'un revêtement de sol pour terrains et salles de sport, consistant à effectuer le mélange de granulés souples et résistants et d'un liant, la forme et la granulométrie des granulés étant telle qu'il subsiste au passage des interstices communiquant entre eux et avec les faces extérieures, et que n'obture pas complétement le liant, caractérisé en ce que lesdits granulés sont constitués par une poudrette noire de caoutchouc et en ce qu'il est introduit dans le mélange, pendant le brassage, une matière colorante appropriée. 2 - Procédé selon la revendication 1, caractérisé en ce que ladite poudrette est obtenue par une régénération de caoutchouc de récupération, conduite à un degré suffisant pour obtenir un produit apte à absorber le liant et les matières colorantes, mais insuffisant pour que le produit devienne trop collant pour permettre la formation de granulés ayant la granulométrie appropriée et le travail ultérieur de préparation du revetement. 3 - Procédé suivant la revendication 1 ou 2, caractérisé par le brassage du mélange de poudrette, de matière colorante et de liant au moyen d'un engin comprenant un train de malaxage à pales et au moins une cuve amovible qui vient se placer sous les pales, ledit brassage étant suivi du déversement direct du mélange sur l'aire de support préalablement préparée. 4 - Procédé suivant la revendication 3, caractérisé en ce que les pales du malaxeur et les parois de la cuve-sont constituées en une matière apte à viter l'adhérence des produits. 5 - Procédé suivant la revendication 3, caractérisé par l'application par pulvérisation sur le revêtement obtenu par prise du mélange déversé sur l'aire de support, d'une couche de résine colorée assurant l'uniformité de la teinte. 6 - Procédé suivant la revendication 2, carzctri ^ en ce que le liant est constitué par un mélange de résines de nolyu- réthane. 7 - Procédé suivant la revendication 4, caractérisé en ce que les pales sont en polyéthylène, les parois de la cuve étant recouvertes d'une cire de paraffine. 8 - Revêtement de sol pour terrains et salles e sports, abtenu à l'aide du procédé conforme à l'une auelconaue des revendications 1 à 7.